【事件の表示】
　平成　１年特許願第２２１８９８号「２成分系塗料用組成物」拒絶査定に対する審判事件〔平成　２年　４月１８日出願公開、特開平　２−１０５８７９、平成　８年　３月２９日出願公告、特公平　８−　３２８５１、請求項の数（１）〕について、次のとおり審決する。
【結　論】
　原査定を取り消す。
　本願の発明は、特許すべきものとする。
【理　由】
１．本願発明
　本願は、平成１年８月３０日（パリ条約による優先権主張１９８８年９月１日、西独国）に出願されたものであって、出願公告後の平成１２年５月２６日付け手続補正書によって補正されたされた明細書の記載からみて、請求項１に係る発明（以下、本願発明という。）は、特許請求の範囲に記載されたとおりの
「バインダー成分が
ａ)　オレフィン性不飽和化合物のヒドロキシル含有ポリマー少なくとも１種からなるポリオール成分および
ｂ)　２３℃における粘度５０ないし１０,０００ｍＰａ.ｓを有し、遊離のイソシアネート原子団を含有する有機ポリイソシアネート少なくとも１種からなるポリイソシアネート成分
をＮＣＯ：ＯＨ当量比で０.５：１ないし５：１に相当する量で含有する２成分系ポリウレタンラッカーであって、
成分ａ）は、ヒドロキシル原子団、スルホネート原子団とカルボキシレート原子団の双方またはその一方、および適宜のスルホン酸とカルボキシル原子団の双方またはその一方を含有し、５００ないし５０,０００の分子量Ｍｎ(数平均)と、１６.５ないし２６４mgＫＯＨ／ｇポリマー固体のヒドロキシル価と、０ないし１５０mgＫＯＨ／ｇポリマー固体の酸価と、該固体１００ｇ当り合計で５ないし４１７ミリ当量の化学的に組み込まれたカルボキシレート原子団とスルホネート原子団の双方またはその一方の含有量を有するポリマーの水溶液と水分散液の双方またはその一方であり、しかもその中にポリイソシアネート成分ｂ）が乳化の形で存在することを特徴とする２成分系ポリウレタンラッカー。」
にあるものと認められる。
　　
２．原査定の概要
　原査定の理由である特許異議の決定の理由の概要は、本願発明は、特開昭５９−１９１７７０号公報(以下、引用例１という。)、Farbenfabriken Bayer AG の「Desmodur N」に関する技術説明書１．１０．１９６１（以下、引用例２という。）及びFarbenfabriken Bayer AG の「Desmodur N」に関する技術説明書１．１．１９６１（以下、引用例３という。）に記載された発明に基づいて当業者が容易に発明をすることができたものであるから、特許法第２９条第２項の規定によって特許を受けることができないというものである。
　　
３．引用例
　原査定の拒絶理由である特許異議の決定に引用された引用例１には、次の事項が記載されている。
(ｉ)　(Ａ）界面活性剤を用いずに乳化重合せしめて得られる重合体水性分散液と、
(Ｂ)イソシアネート系化合物またはそれらの重合物とを必須成分として含んで成り、かつ
上記重合体水性分散液(Ａ)が、少なくとも５重量％の架橋性官能基含有水溶性エチレン性不飽和単量体(ａ−１)、少なくとも２０重量％の該官能基を有しない水溶性エチレン性不飽和単量体(ａ−２)、０〜７５重量％の水不溶性エチレン性不飽和単量体(ａ−３)、及び０〜４０重量％の一般式
　　Ｒ−(ＳＨ)ｎ
で示される有機チオール化合物(ａ−４)を、上記(ａ−１)、(ａ−２)、(ａ−３)および(ａ−４)なる各群の単量体の総量を１００重量％として、水中で共重合せしめて得られる水性共重合体が、乳化重合に供される下記する如き全エチレン性不飽和単量体の１００重量部に対する固形分を基準として０.５〜５０重量％となるような割合で存在するようにして、５〜５０重量％の前記エチレン性不飽和単量体(ａ−１)と９５〜５重量％の前記エチレン性不飽和単量体(ａ−２)とを乳化共重合せしめて得られる硬化性水性被覆用組成物。（特許請求の範囲）
(ii)架橋性官能基含有水溶性エチレン性不飽和単量体（ａ−１）の代表的なものには、ヒドロキシエチルメタアクリレートの如きα、β−不飽和ヒドロキシアルキルエステルなどの水酸基含有単量体（２頁左下欄）、架橋性官能基を有しない水溶性エチレン性不飽和単量体(ａ−２)の例として(メタ)アクリル酸もしくはクロトン酸の如き不飽和一塩基酸（２頁右下欄）、水不溶性のエチレン性不飽和単量体(ａ−３)の例として(メタ)アクリル酸アルキルエステルもしくはマレイン酸ジアルキルエステルの如き不飽和カルボン酸エステル（３頁左上欄）があること。
(iii)各群の単量体(ａ−１)、(ａ−２)、(ａ−３)および(ａ−４)の反応生成物たる水性共重合体は、……５〜５０重量％の前記エチレン性不飽和単量体(ａ−１)と、９５〜５０重量％の前記エチレン性不飽和単量体(ａ−３)および／または前記エチレン性不飽和単量体(ａ−２)との混合物の１００重量部に対して固形分含量で０.５〜５０重量部、好ましくは１〜３０重量部の範囲で、これらのエチレン性不飽和単量体(ａ−１)、(ａ−２)、(ａ−３)などの乳化重合用の重合性乳化分散体として使用される…（３頁左下〜右下欄）
(iv)本発明組成物のもう一方の成分である前記イソシアネート系化合物または該イソシアネート系化合物からの重合物(Ｂ)とは、分子中に２個以上のイソシアネート基を含むものであればいずれも使用可能であるが、そのうちでも特に代表的なものとしては、…水素化ＴＤＩ、トリメチロールプロパン(ＴＭＰ)−ＴＤＩアダクト（市販品の例として「デスモジュールＬ」）…４，４´−ジフェニルメタンジイソシアネート（ＭＤＩ；同「デスモジュール４４」）…水素化ＭＤＩ、Ｈ２Ｏ−ヘキサメチレンジイソシアネート付加縮合物（「デスモジュールＮ」）…などが挙げられる。（４頁右上欄）
(ｖ)…本発明組成物の使用形体においては、これら両者成分(Ａ)および(Ｂ)なるすべての物質間で無駄なく反応が行われて緻密な三次元網目が形成され、したがって塗膜の機械的性質を向上させ、十分なる硬度をもち、かつ強靱であり、加えて耐水性、耐食性、耐薬品性、耐溶剤性などにすぐれた光沢のよい塗膜が得られる点である。（４頁右下欄）
（vi）参考例１としてβ−ヒドロキシエチルアクリレート１０部、アクリル酸２０部、２−エチルヘキシルアクリレート５部、脱イオン水１５００部に過硫酸カリウムを添加、反応させて水性共重合体を生成せしめたのち、これを分散剤として用い、ｎ−ブチルアクリレート４７０部、スチレン４００部、β−ヒドロキシエチルアクリレート１００部およびアクリル酸２０部からなるエチレン性不飽和単量体混合物を８０℃で１８０分間に亘って滴下し、重合せしめ次いでpHを９に調製せしめて安定性の優秀な重合体水性分散液(Ａ−１)を得ること。（５頁右上〜下欄）
(vii)実施例１としてエマルジョン(Ａ−１)１００部に対して、５０％ジメチルエタノールアミン２部、「テキサノール」２部、「ディスパーズ・カラーＳＲ−９０１」８部を加え攪拌し、これに「デスモジュール４４」の６５％酢酸エチル溶液２５部を加えて混合し、このように調製された自動車部品、シャーシー・ブラック用黒塗料をスプレーで塗布し乾燥させた塗膜の塗膜性能試験結果が示されている。
　同じく引用例２には、デスモジュールＮが２０℃での粘度(ｃＰ)が供給タイプ（７５％、酢酸エチルグリコール／キシロール１：１溶液）で１５０〜３５０であること、引用例３にはデスモジュールＬの２３℃での粘度が供給タイプ（６７％１−メトキシプロピルアセテート溶液、又は７５％酢酸エチル溶液）で１５００±４００ｍＰａ・ｓであること及び空気乾燥型の１成分又は２成分系ポリウレタンラッカー製造用として用いられ、ＮＣＯ成分とＯＨ成分は化学量論的量（１：１）で使用されることが記載されている。
　　　
４．対比・判断
　引用例１の硬化性水性被覆用組成物（以下、引用塗料という。）における(Ａ)、(Ｂ)成分は引用塗料のバインダー成分であることは明らかであり、(Ａ)成分は、参考例１をみると、具体的にはβ−ヒドロキシエチルアクリレート(ａ−１)、アクリル酸(ａ−２)、２−エチルヘキシルアクリレート(ａ−３)で水性共重合体を製造し、この水性共重合体を分散剤として用いて、n-ブチルアクリレート(ａ−２)４７０部、スチレン(ａ−２)４００部、β−ヒドロキシエチルアクリレート(ａ−１)１００部およびアクリル酸(ａ−２)２０部からなる不飽和単量体混合物を特定の割合で乳化共重合させた重合体水分散液であり、アクリル酸はオレフィン性不飽和化合物であり、(ａ−１)にはヒドロキシル基を含むことが明らかであることから、該重合体水分散液はオレフィン性不飽和化合物のヒドロキシル含有ポリマーからなるポリオール成分の水分散液である。また（Ｂ）成分のイソシアネート系化合物またはそれらの重合物の代表的なものとして、「デスモジュールＬ」、「デスモジュールＮ」が記載され（摘示事項iv）、引用例２および３の記載から、これらは２３℃における粘度が１５００±４００ｍＰａ・ｓであり、すなわち２３℃における粘度が５０ないし１０,０００ｍＰａ・ｓの範囲内の遊離のポリイソシアネート原子団を含有するポリイソシアネート少なくとも１種からなるポリイソシアネート成分である。そして、(Ａ)と(Ｂ)がＮＣＯ：ＯＨ当量比で０.５〜１ないし５：1の範囲内であることは、使用形体で(Ａ)および(Ｂ)なる物質間で無駄なく反応が行われて緻密な三次元網目が形成されること（摘示事項(ｖ)）、および単量体の組成からみて、エマルジョン(Ａ−１)にはカルボキシレート原子団を有すること（摘示事項(vi)）から明らかである。
　してみると、引用例１には、バインダー成分が、オレフィン性不飽和化合物のヒドロキシル含有ポリマー少なくとも１種からなり、ヒドロキシル原子団およびカルボキシル原子団をもつポリオール成分および２３℃における粘度５０ないし１０,０００ｍＰａ・ｓを有し、遊離のイソシアネート原子団を含有する有機ポリイソシアネート少なくとも１種からなるポリイソシアネート成分をＮＣＯ：ＯＨ当量比で０.５：１ないし５：１に相当する量で含有する２成分系ポリウレタン塗料が記載されているものと認められる。
　本願発明と引用例１に記載されたものとを対比すると、両者は、バインダー成分が、オレフィン性不飽和化合物のヒドロキシル含有ポリマー少なくとも１種からなり、ヒドロキシル原子団およびカルボキシル原子団をもつポリオール成分および２３℃における粘度５０ないし１０,０００ｍＰａ・ｓを有し、遊離のイソシアネート原子団を含有する有機ポリイソシアネート少なくとも１種からなるポリイソシアネート成分をＮＣＯ：ＯＨ当量比で０.５：１ないし５：１に相当する量で含有する２成分系ポリウレタン塗料である点で一致し、前者は、ポリオール成分の分子量(数平均)、ヒドロキシル価、酸価及び固体１００ｇ当り組み込まれたカルボキシレート原子団の当量をそれぞれ５００ないし５０,０００、１６.５ないし２６４mgＫＯＨ／ｇ、０ないし１５０mgＫＯＨ／ｇ、５ないし４１７ミリ当量と限定し、ポリイソシアネート成分がポリオール成分の水分散液中に乳化の形で存在すると限定しているのに対して、後者は明記されていない点で相違する。
　そこで、この相違点について検討すると、引用例１には、(Ａ)成分中の水性共重合体が重合用乳化分散体として用いられるものの、(Ａ)成分自体が(Ｂ)成分に対して分散剤としての作用をもつことは記載されておらず、実施例１にも、上記摘示事項(vii)に示したように、ポリオール分散液であるエマルジョン(ａ−１)中にポリイソシアネートに相当する「デスモジュール４４」の６５％酢酸エチル溶液を混合し、スプレーしていると記載されているが、この記載から上記ポリイソシアネートが乳化の形で存在していたとは直ちに認めることはできない。
　ところが、本願発明は、明細書に記載されているように、ポリオール成分ａ）は、添加されたポリイソシアネートに対し乳化剤としての働きをするもの（明細書２１頁５〜８行）であり、乳化剤としての物性を上記のヒドロキシル価等で限定し、かつポリイソシアネートを成分ａ）中に乳化の形で存在すると規定することによって、ポリイソシアネートの性質が直ぐに水やポリオールと反応するものではないことを間接的に限定したものである。そして、このことは、本件明細書における実施例の塗料の可使時間が数時間であることからも認められる。
　また、請求人が提出したミュールハウプト教授の鑑定書によると、本願発明のラッカーは、引用例１に記載の塗料に比較して塗膜の性質等が顕著にすぐれていることが認められる。
　そうすると、引用例1の記載から、ポリイソシアネートに対して乳化剤としての働きをもつポリオールの分散液とこの分散液中にポリイソシアネートを乳化の形で存在するようにすることは容易に想到できるものではない。また、引用例２及び３にはポリイソシアネートについて記載されているだけであるから、この点を示唆する記載もない。
　したがって、本願発明は引用例１〜３に記載された発明に基づいて当業者容易に発明をすることができたものではない。
　　
５．むすび
　以上のとおりであるから、本願発明は引用例１〜３に記載された発明に基づいて当業者が容易に発明をすることができたものであるとは認められない。
　また、他に拒絶の理由を発見しない。
　よって、結論のとおり審決する。